(57)【要約】【課題】緻密かつ耐擦傷性機械特性が強く、さらに透湿度が高く、高湿熱耐久性の高い反射防止フィルムおよびこれを有する偏光板の提供。【解決手段】透明基材フィルム１上に、ハードコート層２、２層以上のプライマー層３，４、反射防止層５を順次積層した反射防止フィルム１００であって、該２層以上のプライマー層３，４が、金属あるいは金属化合物単体もしくは混合物よりなり、かつ、該２層以上のプライマー層３，４が、異なる組成であることを特徴とする反射防止フィルム１００。【選択図】図１
2008233667.tif 000002
【特許請求の範囲】
【請求項１】
透明基材フィルム上に、ハードコート層、２層以上のプライマー層、反射防止層を順次積層した反射防止フィルムであって、
該２層以上のプライマー層が、金属あるいは金属化合物単体もしくは混合物よりなり、
かつ、該２層以上のプライマー層が、異なる組成である、
ことを特徴とする反射防止フィルム。
【請求項２】
前記反射防止層が、屈折率の異なる光学薄膜層を複数積層してなることを特徴とする請求項１に記載の反射防止フィルム。
【請求項３】
前記反射防止層が、スパッタリング法を用いて形成されたことを特徴とする請求項１または２に記載の反射防止フィルム。
【請求項４】
前記ハードコート層と接する第一プライマー層が、表面に微小な凹凸を有しており、
前記反射防止層と接する第二プライマー層と前記第一プライマー層の組成が異なる、
ことを特徴とする請求項１〜３のいずれかに記載の反射防止フィルム。
【請求項５】
前記透明基材フィルムが、トリアセチルセルロースフィルムであることを特徴とする請求項１〜４のいずれかに記載の反射防止フィルム。
【請求項６】
前記２層以上のプライマー層を形成する前に、前記ハードコート層を設けた透明基材フィルムにアルカリ鹸化処理を施したことを特徴とする請求項１〜５のいずれかに記載の反射防止フィルム。
【請求項７】
前記アルカリ鹸化処理を施した後に、前記ハードコート層表面に低温プラズマ表面処理を施したことを特徴とする請求項６に記載の反射防止フィルム。
【請求項８】
前記第二プライマー層の膜厚が１０ｎｍ以下であり、かつ、前記第一プライマー層の膜厚が前記第二プライマー層の膜厚よりも薄いことを特徴とする請求項１〜７のいずれかに記載の反射防止フィルム。
【請求項９】
前記反射防止層上に防汚層を積層したことを特徴とする請求項１〜８のいずれかに記載の反射防止フィルム。
【請求項１０】
温度４０℃、相対湿度９０％ＲＨにおける水蒸気透過度が、２０ｇ／ｍ２／ｄａｙ以上であることを特徴とする請求項１〜９のいずれかに記載の反射防止フィルム。
【請求項１１】
請求項１〜１０のいずれかに記載の反射防止フィルムを有することを特徴とする偏光板。
【発明の詳細な説明】
【技術分野】
【０００１】
本発明は、高密度で機械強度が強く、更に偏光板保護フィルムの加水分解等の劣化の少ない高耐久性の反射防止フィルムおよびこれを用いた偏光板に関する。
【背景技術】
【０００２】
ＬＣＤやＣＲＴ、プラズマデイスプレイパネル等の光学表示装置においては、太陽光や蛍光灯等の外光の写り込みを防止する反射防止フィルムが使用されることが多い。最近では、屋内での使用のみではなく、デジカメや携帯電話、デジタルビデオカメラ等のモバイル機器やカーナビゲーションの普及により、屋外での使用も増えてきている。
【０００３】
屋外の使用においては、外光の写り込みはより大きく、限りなくゼロに近い反射率を有する反射防止フィルムすなわちＡＲフィルムが求められている。一般的に、ＡＲフィルムは、数ｎｍレベルの薄膜の多層成膜が可能なドライコーティング技術が用いられる。中でも、スパッタリング法は、蒸着法やイオンプレーティング法、ＣＶＤ法などの他のドライコーティング方法に比べて、膜厚均一性が高く、ピンホール等の欠陥が少ないため、より視認性に優れた薄膜の形成が可能である。また、緻密な膜の形成が可能であることから、機械特性に非常に優れた薄膜の形成が可能である。
【０００４】
一方、ＬＣＤ用途では、偏光板の保護フィルムに積層した構成の反射防止膜層が多く使用されている。近年、偏光板あるいは、反射防止フィルムは、車載や屋外環境などでの使用の増加に伴い、より高い要求耐久性能が求められている。一般的に、トリアセチルセルロース（ＴＡＣ）フィルムが、その吸湿性の高さから、偏光板の保護フィルムとして使用される。しかし、高温あるいは高温高湿の過酷条件下においては、ＴＡＣフィルムの加水分解を起こしてしまうことから、耐久性に欠けることが問題となっている。
【０００５】
そこで、様々な水蒸気バリア性を付与した反射防止膜層が開発されており、特許文献１の特開２００４−５３７９７号公報によれば、基材の半分以下のバリア性を有した反射防止膜層を形成している。特許文献２の特開平１０−１０３１７号公報によれば、プラスチックフィルムの片面に３００〜１０００ｇ／ｍ２／ｄａｙの光線透過性無機薄膜層を、もう片面に０〜１０ｇ／ｍ２／ｄａｙのバリア性薄膜層を形成している。
【０００６】
一方、現在の屋外環境下での使用頻度の上昇により、特に車載用途などでは、１００℃近い極めて高い温度での耐久性が要求されている。このとき、水蒸気バリア性が高すぎると、外部からの水分の浸入はほとんどないものの、特に、高温環境化においては、偏光板やＴＡＣフィルムそのものから発生した水分が膜中に滞ることから、むしろ耐久性に欠けるという問題がわかってきた。そのため、内部発生した水蒸気の外部への透過性が適度に高い反射防止フィルムの開発が望まれている。
【特許文献１】特開２００４−５３７９７号公報
【特許文献２】特開平１０−１０３１７号公報
【発明の開示】
【発明が解決しようとする課題】
【０００７】
上記の通り、スパッタリング法においては、膜厚の均一制御性に優れ、ピンホール等の欠陥が少ないため、視認性が高く、生産段階においては収率が高い利点を有する。更に、非常に緻密な膜を形成できるため、耐擦傷性等の機械特性に優れた反射防止膜層の形成が可能であるという大きな利点を有する。
【０００８】
一方で、このスパッタリング成膜で形成した薄膜は、その膜の高密度性から、他の成膜方法に比べて、水蒸気のバリア性能が高いという特徴を持つ。従って、本発明は、緻密かつ耐擦傷性機械特性が強く、さらに透湿度が高く、高湿熱耐久性の高い反射防止フィルムおよびこれを有する偏光板の提供を目的とする。
【課題を解決するための手段】
【０００９】
請求項１に記載の発明は、透明基材フィルム上に、ハードコート層、２層以上のプライマー層、反射防止層を順次積層した反射防止フィルムであって、該２層以上のプライマー層が、金属あるいは金属化合物単体もしくは混合物よりなり、かつ、該２層以上のプライマー層が、異なる組成であることを特徴とする反射防止フィルムである。
請求項２に記載の発明は、前記反射防止層が、屈折率の異なる光学薄膜層を複数積層してなることを特徴とする請求項１に記載の反射防止フィルムである。
請求項３に記載の発明は、前記反射防止層が、スパッタリング法を用いて形成されたことを特徴とする請求項１または２に記載の反射防止フィルムである。
請求項４に記載の発明は、前記ハードコート層と接する第一プライマー層が、表面に微小な凹凸を有しており、前記反射防止層と接する第二プライマー層と前記第一プライマー層の組成が異なることを特徴とする請求項１〜３のいずれかに記載の反射防止フィルムである。
請求項５に記載の発明は、前記透明基材フィルムが、トリアセチルセルロースフィルムであることを特徴とする請求項１〜４のいずれかに記載の反射防止フィルムである。
請求項６に記載の発明は、前記２層以上のプライマー層を形成する前に、前記ハードコート層を設けた透明基材フィルムにアルカリ鹸化処理を施したことを特徴とする請求項１〜５のいずれかに記載の反射防止フィルムである。
請求項７に記載の発明は、前記アルカリ鹸化処理を施した後に、前記ハードコート層表面に低温プラズマ表面処理を施したことを特徴とする請求項６に記載の反射防止フィルムである。
請求項８に記載の発明は、前記第二プライマー層の膜厚が１０ｎｍ以下であり、かつ、前記第一プライマー層の膜厚が前記第二プライマー層の膜厚よりも薄いことを特徴とする請求項１〜７のいずれかに記載の反射防止フィルムである。
請求項９に記載の発明は、前記反射防止層上に防汚層を積層したことを特徴とする請求項１〜８のいずれかに記載の反射防止フィルムである。
請求項１０に記載の発明は、温度４０℃、相対湿度９０％ＲＨにおける水蒸気透過度が、２０ｇ／ｍ２／ｄａｙ以上であることを特徴とする請求項１〜９のいずれかに記載の反射防止フィルムである。
請求項１１に記載の発明は、請求項１〜１０のいずれかに記載の反射防止フィルムを有することを特徴とする偏光板である。
【発明の効果】
【００１０】
本発明によれば、耐擦傷性などの機械特性に優れ、高湿熱耐久性の高い反射防止フィルムおよびこれを有する偏光板が提供される。
【発明を実施するための最良の形態】
【００１１】
以下、本発明の実施の形態について説明する。図１は、本発明の反射防止フィルムの一実施形態の断面図である。
図１において、本発明の反射防止フィルム１００は、透明基材フィルム１上に、ハードコート層２、第一プライマー層３、第２プライマー層４、反射防止層５が順次積層されている。さらに反射防止層５上に防汚層６が積層されている。
透明基材フィルム１としては、偏光子を吸着させたポリビニルアルコールフィルムの表面保護層となる基材を適用する。透明基材フィルム１としては、本発明の効果を奏すれば、材料に限りはないが、一般的に、トリアセチルセルロースなどのセルロースアセテート系樹脂などが挙げられる。更に、これらを使用する場合、その酢化度は問わない。透明基材フィルム１の厚さは、目的の用途に応じて、適宜選択すればよく、通常２５〜３００μｍ程度のものを使用する。また、この透明基材フィルム１には、可塑剤や紫外線吸収剤、劣化防止剤等の添加物が含まれても良い。
【００１２】
透明基材フィルム１上に、反射防止層５の機械強度を十分に発揮させるためのハードコート層２を設けてもよい。このハードコート層２としては、電離線や紫外線硬化型の樹脂あるいは、熱硬化性樹脂が使用され、紫外線硬化型のアクリル酸エステル類、アクリルアミド類、メタクリル酸エステル類、メタクリルアミド等のアクリル系樹脂や有機珪素系樹脂やポリシロキサン樹脂が最適である。これらの材料の中には、硬化性を向上させるために、重合開始剤を添加してもよい。ハードコート層２の厚みとしては、物理膜厚０．５μｍ以上、好ましくは、３〜２０μｍである。また、ハードコート層２には、平均粒子０．０１〜３μｍの透明微粒子を分散させて、防眩処理を施しても良い。
【００１３】
透明基材フィルム１にハードコート層２を設けたのち、アルカリ鹸化処理が施されていることが好ましい。特に、トリアセチルセルロース基材においては、エステル基を加水分解し、水酸基を付与するアルカリ鹸化処理が好ましく、これにより、後工程である、ポリビニルアルコール層１０との貼り合わせの密着性が著しく向上する。また、鹸化処理は液中の処理であるため、侵食・浸透性が高く、ハードコート層２においても、その後の層との密着性が高い。
【００１４】
また、鹸化工程の後、ハードコート層２側には、さらに、表面処理を施しても良い。このとき、表面処理方法としては、コロナ放電処理や電子ビーム処理、火炎処理、グロー放電処理、大気圧プラズマ処理等の処理が挙げられる。本発明では、低温プラズマ表面処理を施すのがとくに好ましい。
【００１５】
この後、ハードコート層２に、第一プライマー層３、第二プライマー層４を順番に設ける。プライマー層の材料としては、例えば、シリコン、ニッケル、クロム、錫、金、銀、白金、亜鉛、チタン、タングステン、ジルコニウム、パラジウム等の金属、あるいは、これら金属の２種類以上からなる合金、これらの酸化物、弗化物、硫化物、窒化物などの金属化合物が挙げられ、これは混合物であってもよい。このとき、第一プライマー層３と第二プライマー層４は異なる組成の膜を形成することが望ましい。
【００１６】
第一プライマー層３は、微小な凹凸表面を形成することにより、その後に積層させる成長方向を不規則な方向に形成させるための層である。基材表面に、極微量の粒子が付いてあれば良く、その膜は、粒子状や島状で構わない。その厚みは、物理膜厚で、５ｎｍ以下程度であり、更に、２ｎｍ以下であることが好ましい。また、その後の膜を不規則性に成膜するために、ジグザグ構造や波上構造に薄膜を形成しても良いが、透明性に影響を及ぼさない程度の膜厚と、材料を選択する必要がある。このような層の成膜条件としては、例えば成膜時間が極めて短いスパッタリングが挙げられ、装置条件によって異なるが数秒程度の照射が挙げられる。
第一プライマー層３は、アルミナ、シリカ、酸化ニオブ、酸化チタンなどから形成されることが好ましい。
【００１７】
第二プライマー層４は、密着性を向上させるために用いる。その厚みは、基材の透明性を損なわない程度あればよく、好ましくは、物理膜厚で、１０ｎｍ以下、例えば１〜１０ｎｍ程度であり、第一プライマー層３よりも厚い方が良い。
第二プライマー層４は、例えばＳｉＯのような結合手が一本余った状態のもの、あるいは、市販のシランカップリング剤などを使用してもよい。
【００１８】
これらのプライマー層は、スパッタリング法、反応性スパッタリング法、蒸着法、イオンプレーティング法、化学蒸着（ＣＶＤ）法などのドライコーティング方法を用いることが好ましい。スパッタリング法がとくに好ましい。
【００１９】
反射防止層５としては、波長５５０ｎｍにおける光の屈折率が１．６未満でかつ波長５５０ｎｍにおける光の消衰係数が０．５以下の低屈折率透明薄膜層からなるものや、波長５５０ｎｍにおける光の屈折率が１．９以上の高屈折率透明薄膜層、光の屈折率１．６未満の低屈折率透明薄膜層、光の屈折率１．６〜１．９程度の中屈折率透明薄膜層などの屈折率の異なる光学薄膜を複数積層した物などが挙げられる。例えば、高屈折率透明薄膜層、低屈折率透明薄膜層を交互に積層したものとして、基材側より順番に、高屈折率透明薄膜層、低屈折率透明薄膜層、高屈折率透明薄膜層、低屈折率透明薄膜層と構成したものが挙げられる。
【００２０】
高屈折率透明薄膜層の材料としては、インジウム、錫、チタン、シリコン、亜鉛、ジルコニウム、ニオブ、マグネシウム、ビスマス、セリウム、タンタル、アルミニウム、ゲルマニウム、カリウム、アンチモン、ネオジウム、ランタン、トリウム、ハフニウム無等の金属、あるいは、これら金属の２種類以上からなる合金、これらの酸化物、弗化物、硫化物、窒化物などが挙げられる。具体的には、酸化チタン、酸化ニオブ、酸化ジルコニウム、酸化タンタル、酸化亜鉛、酸化インジウム、酸化セリウム等が挙げられるがこれに限られるものではない。また、複数積層する場合、必ずしも同じ材料を選択する必要なく、目的にあわせて、適宜選択すればよい。
【００２１】
低屈折率透明薄膜層の材料としては、例えば、酸化シリコン、窒化チタン、弗化マグネシウム、弗化バリウム、弗化カルシウム、弗化ハフニウム、弗化ランタン等の材料が、挙げられるがこれに限られるものでなく、更に、複数積層する場合、必ずしも同じ材料を選択する必要なく、目的にあわせて、適宜選択すればよい。
【００２２】
中屈折率透明薄膜層としては、例えば、酸化アルミニウム、弗化セリウムなどが挙げられる。
【００２３】
これらの光学薄膜層からなる反射防止層５は、スパッタリング法、反応性スパッタリング法、蒸着法、イオンプレーティング法、化学蒸着（ＣＶＤ）法などのドライコーティング方法で形成できる。膜厚均一性が高く、ピンホール等の欠陥が少ないため、より視認性に優れた薄膜の形成が可能であり、緻密な膜の形成が可能であることから、耐擦傷性などの機械特性に優れた薄膜の形成が可能であることからスパッタリング法を用いることが好ましい。中でも、より高い成膜速度と高い放電安定性により高生産性を得ることができることから、中周波領域の電圧印加により成膜を行うデュアル・マグネトロン・スパッタリング（ＤＭＳ）法が最適である。
【００２４】
必要に応じて、反射防止層５の上、最表面層に防汚層６を設けても良い。防汚層６は、反応性官能基と結合している珪素原子を２つ以上有するフッ素含有珪素化合物から得られた層である。本発明における反応性官能基とは、反射防止層の最上層と反応し、結合しうる基を意味する。また、フッ素含有珪素化合物の反応性官能基同士を反応させることにより形成される層である。これにより、表面に汚れが付きにくく、更に、汚れが付いた場合でも拭き取り性能を上げることができる。
【００２５】
ところで、これらの反射防止フィルムの水蒸気透過度を測定する際には、基材や機能層の材質、厚み、更には温湿度の影響を受けて変化する。透湿率の温度依存性はアレニウス式で表される。
Ｐ＝Ｐ０ｅ−Ｅ／ＲＴ
Ｐ：透湿率（単位厚さ、単位水蒸気圧差あたりの水蒸気透過度）
Ｐ０：絶対零度の透湿率
Ｅ：透湿率の活性化エネルギー 
Ｒ：気体定数 
Ｔ：絶対温度 
【００２６】
偏光板の表面保護膜として汎用されているトリアセチルセルロースフィルムの場合、厚さ１００μｍの水蒸気透過度は温度２５℃相対湿度９０％で１２０〜１６０ｇ／ｍ２／ｄａｙ、温度４０℃相対湿度９０％で３８０ｇ／ｍ２／ｄａｙとなる。この基材上に、様々な層を積層することで、水蒸気は、フィルムを透過しにくくなる。特に、優れた機械特性を有した緻密な膜により形成された反射防止層の水蒸気透過度は、ほぼゼロに近く、優れた水蒸気バリア性能を示す。
【００２７】
反射防止層５は複数の無機化合物を積層させているが、少なくともどれか１層が優れた水蒸気バリア性があると、そのフィルム全体の水蒸気バリア性能は高くなる。どれか一層フィルム内部からの水分の抜けは少なくなるため、全体の水蒸気透過度が速くなるように性能を改善する必要がある。
【００２８】
すなわち、本発明においては、反射防止層５の水蒸気透過度を調整するとともに、ハードコート層２と反射防止層５との間に、薄膜成長方向を不規則にする第一プライマー層３、密着性を付与する第二プライマー層４を挟む事で、例えばスパッタリング法の大きな利点である緻密な膜の形成が可能な特徴を有したまま、緻密な膜ゆえの特徴であった低い透湿性を改善し、適度な透湿性かつ密着性が良い高耐久性能を有した反射防止膜の形成が可能とした。
【００２９】
本発明の反射防止フィルムは、温度４０℃、相対湿度９０％ＲＨにおける水蒸気透過度が、２０ｇ／ｍ２／ｄａｙ以上が好ましく、４０〜２５０ｇ／ｍ２／ｄａｙがさらに好ましい。
【００３０】
次に、図２を参照して、反射防止フィルム１００を有する偏光板１０１について説明する。この偏光板１０１は、上記反射防止フィルム１００と、ヨウ素により染色したポリビニルアルコールフィルム１０、反対面の透明基材フィルム１と同じ材質のフィルム１、をこの順に積層し、貼り合わせることにより作成することができる。なお、反射防止フィルム以外の層構成については、これに限らず、公知の技術を採用できる。
【実施例】
【００３１】
以下、本発明を実施例および比較例によりさらに説明するが、本発明は下記例に限定されるものではない。
【００３２】
［実施例１］
透明基材フィルム１に厚さ８０μｍのトリアセチルセルロースを用い、紫外線硬化型アクリル系樹脂を塗布し、乾燥・紫外線硬化させて５μｍのハードコート層２を設けた後、４０℃の１．５Ｎ−ＮａＯＨ溶液にフィルムを２分間浸漬し、水洗し乾燥させた。
【００３３】
鹸化処理を施したハードコート層２上に、グロープラズマ処理を施し、第一プライマー層３として、Ａｌ２Ｏ３膜を、スパッタリング法により成膜した。成膜は、電力７ｋＷ、アルゴンガス流量１３００ｓｃｃｍの条件で２秒間成膜した。第二プライマー層４として、ＳｉＯ層を、電力２．０ｋＷ、アルゴンガス流量３００ｓｃｃｍの条件で、光学膜厚６ｎｍ成膜した。その後、反射防止層５として、成膜順に、ＴｉＯ２／ＳｉＯ２／ＴｉＯ２／ＳｉＯ２の４層設けた。ＴｉＯ２の成膜は、電力２．５ｋＷ、アルゴンガス流量３００ｓｃｃｍ、酸素ガス流量４０ｓｃｃｍ、ＳｉＯ２の成膜は、電力２．０ｋＷ、アルゴンガス流量３００ｓｃｃｍ、酸素ガス流量２０ｓｃｃｍ、それぞれ成膜中の真空層内の圧力は、０．５Ｐａで行った。
【００３４】
反射防止層各層の光学膜厚は、光学式の膜厚モニターにより、光量値を監視し、反射防止層の光学膜厚が、高屈折率透明薄膜層（ＴｉＯ２）、低屈折率透明薄膜層（ＳｉＯ２）、高屈折率透明薄膜層（ＴｉＯ２）、低屈折率透明薄膜層（ＳｉＯ２）として、それぞれ６０ｎｍ／４４ｎｍ／１０５ｎｍ／１４５ｎｍとなるように成膜時間を設定した。
【００３５】
このように、作成した反射防止フィルム１００の裏面に、図２に示したように、ヨウ素により染色した厚さ２５μｍのポリビニルアルコールフィルム１０、厚さ８０μｍのトリアセチルセルロース１を貼り合わせ、反射防止機能付きの偏光板１０１を作成した。
【００３６】
［実施例２］
第一プライマー層３として、ＳｉＯ２膜を用いた以外は、実施例１と同じ条件で反射防止機能付きの偏光板を形成した。
【００３７】
［比較例１］
ハードコート層に鹸化処理を施した後、直接、反射防止層を設けた以外は、実施例１と同様の条件にて、反射防止機能付きの偏光板を作成した。
【００３８】
［比較例２］
プラズマ処理を施した後、第二プライマー層を設けずに第一プライマー層のみ設けた以外は、実施例１同様の条件にて、反射防止層を形成した偏光板を作成した。
【００３９】
［比較例３］
プラズマ処理を施した後、第一プライマー層を設けずに第二プライマー層のみ設けた以外は、実施例１同様の条件にて、反射防止層を形成した偏光板を作成した。
【００４０】
［比較例４］
トリアセチルセルロースフィルムにハードコート層を設けた後、反射防止層は設けずに、偏光板と貼り合わせた。
【００４１】
［評価］
実施例、比較例で得られたサンプルを以下の方法で評価した。結果は表１に示す。
【００４２】
（１）スチールウール擦傷試験
スチールウール＃００００を擦傷試験機に固定し、５００ｇｆの荷重をかけて、１０往復の擦傷試験を各サンプルの反射防止層に対して行い、サンプルの磨耗状態（傷本数）を目視で観測した。
【００４３】
（２）耐熱性試験
実施例および比較例で作成した偏光板を、粘着フィルムを介して、ガラスに貼り付け、温度９５℃のドライ環境の条件下に設定した恒温恒湿槽内に保持し、耐久性の評価を行った。セルロースフィルムの加水分解などの劣化の有無を、目視にて及び酢酸臭の確認、及び赤外分光測定におけるカルボニル基の吸収スペクトルの変化により判断した。
【００４４】
（３）耐湿熱性試験
実施例および比較例で作成した偏光板を、粘着フィルムを介して、ガラスに貼り付け、温度６０℃、相対湿度９５％のドライ環境の条件下に設定した恒温恒湿槽内に保持し、耐久性の評価を行った。セルロースフィルムの加水分解などの劣化の有無を、目視にて及び酢酸臭の確認、及び赤外分光測定におけるカルボニル基の吸収スペクトルの変化により判断した。
【００４５】
（４）水蒸気透過度
それぞれ、偏光板を貼り付ける前の、反射防止フィルムにおいて、温度４０℃、相対湿度９０％Ｒｈの環境下における、水蒸気透過度を測定した。水蒸気透過度の測定は、ＪＩＳ  Ｚ０２０８に順ずる方法を用いて測定した。
【００４６】
【表１】
2008233667.tif 000003
【００４７】
実施例１から２で作成した反射防止フィルムを備えた偏光板においては、耐擦傷性性能が良好なことから、密着性が良く、さらに、耐熱性および耐湿熱性において、１０００時間以上偏光板や偏光板の保護フィルムに変質のない優れた耐久性を有していることが確認できる。一方、比較例１の第一プライマー層のみでは、密着性が弱いことが、比較例２の第二プライマー層のみでは、密着性は良いものの、耐熱および耐湿熱試験、特に耐熱試験においては、２５０時間程度で加水分解反応が起こっていることが確認できた。
【産業上の利用可能性】
【００４８】
本発明の反射防止フィルムおよび偏光板は、ＬＣＤやＣＲＴ、プラズマデイスプレイパネル等の光学表示装置に有用である。
【図面の簡単な説明】
【００４９】
【図１】本発明の反射防止フィルムの一実施形態の断面図である。
【図２】本発明の偏光板の一実施形態の断面図である。
【符号の説明】
【００５０】
１      透明基材フィルム
２      ハードコート層
３      第一プライマー層
４      第二プライマー層
５      反射防止層
６      防汚層
１０    偏光膜（ポリビニルアルコール）
１００  本発明により作成された反射防止フィルム
１０１  本発明により作成された反射防止フィルムを有する偏光板
【図１】
2008233667.tif 000004
【図２】
2008233667.tif 000005